(57)【特許請求の範囲】
【請求項１】
補強用の金網が埋設された薄物の軽量気泡コンクリートパネルにおいて、表面に平行する溝状部を複数形成して凹凸模様とし、かつ、その表面からパネル内部の補強金網までの範囲に高比重部の補強リブが形成されていることを特徴とする軽量気泡コンクリートパネル。
【発明の詳細な説明】
【０００１】
【産業上の利用分野】
本発明は、軽量気泡コンクリートパネルに関するものである。
【０００２】
【従来の技術】
軽量気泡コンクリートパネル内には、鉄筋、金網等の補強材が埋設されており、元来、引張り強度が低い軽量気泡コンクリートの欠点を、引張り強度の高い補強材で補っている。
中でも、特開昭５９−４１２１７号公報などに記載されている、補強用の金網、例えばメタルラスや通常の１００ｍｍ以上の厚さの製品に埋設されている籠状の補強鉄筋よりも薄い金網が埋設された薄物の軽量気泡コンクリートパネル、例えば、厚さ３０〜７５ｍｍの軽量気泡コンクリートパネルが従来から市販されており、軽量気泡コンクリートに埋設された状態で金鋸などでの切断が比較的容易な金網が補強材として使用され、しかも薄物であるので施工現場での切断が容易であり、木造住宅などの一般住宅用の外壁材として使用されている。
【０００３】
【発明が解決しようとする課題】
しかしながら、上記薄物の軽量気泡コンクリートパネルにおいて、補強用の金網自体の強度が低いために、高いパネル強度が得られない問題があった。
そこで本発明は、良好なパネル切断性を有し、かつ、従来よりも高いパネル強度をもつ薄物の軽量気泡コンクリートパネルを提供することを課題とするものである。
【０００４】
【課題を解決するための手段】
本発明の軽量気泡コンクリートパネルは、次のようなものである。
すなわち、補強用の金網が埋設された薄物の軽量気泡コンクリートパネルにおいて、表面に平行する溝状部を複数形成して凹凸模様とし、かつ、その表面からパネル内部の補強金網までの範囲に高比重部の補強リブが形成されていることを特徴とする軽量気泡コンクリートパネルである。
【０００５】
以下、本発明をさらに詳細に説明する。
本発明における軽量気泡コンクリートとは、セメント、生石灰、珪石、水を主原料として、内部に多量の気泡が混入されている硬化体であり、比重０．４〜１．０のものをいう。
また、薄物の軽量気泡コンクリートパネルとは、厚さ３０〜７５ｍｍで、補強材として、メタルラス網や通常の１００ｍｍ以上の厚さの製品に埋設されている籠状の補強鉄筋よりも薄い金網が使用されている軽量気泡コンクリートパネルを指す。
【０００６】
本発明における高比重部は、気泡の有無以外は他の部分と同一組成で、かつ、周囲と完全に一体化している必要がある。そのために、乾燥収縮率の値がほとんど変わらず、経年時における高比重部の亀裂、はく離などを防ぐことができる。
本発明は、図１に示すように、表面に平行する溝状部を複数形成して凹凸模様とした軽量気泡コンクリートパネルの凹部内部に、主としてその表面からパネル内部の補強金網２までの範囲に高比重部の補強リブ１が形成されている。
【０００７】
このような軽量気泡コンクリートパネルは模様凹部内部に高比重部が形成されているため、この部分の強度が増し、パネル強度が増加する。
また、高比重部が形成されるのは、パネル内部の補強金網の部分までであり、図１の高比重部の補強リブ１のように、補強金網２に接している必要がある。補強金網に高比重の補強リブが接するため、補強金網と軽量気泡コンクリートの接触面積が増え、この効果によってもパネル強度が向上する。
【０００８】
高比重部が補強金網より深い場合は、補強金網に歪みが生じ、成型時、あるいは経年時に、パネルに亀裂が発生する。また、高比重部が補強金網より浅い場合は、補強効果が少なく効果的ではない。
補強リブはパネル１枚内に複数設けられていると、補強効果がそれだけ加算されるので好ましい。さらに補強リブが線状であると、図２に示すように、その凹凸がパネル表面の模様の一部となり、美観上好ましい。
【０００９】
以上のような軽量気泡コンクリートパネルの製造方法を次に説明する。
本発明で使用する軽量気泡コンクリートの組成は一般に軽量気泡コンクリートとして用いられるものであれば特に限定されるものではない。例えば、セメント、生石灰、珪石、水を主原料とし、石膏、起泡剤、解砕屑等を必要に応じて添加することができる。
【００１０】
気泡の混入方法としては、モルタルスラリーにアルミニウム粉等の起泡剤を混入して発泡させる方法である。こうして得た気泡性モルタルを予め補強金網を配置した型枠に注入、養生し、切断するのに適した硬度に達したとき、型枠から外し半硬化状の気泡性モルタルブロックを得る。
【００１１】
この半硬化状ブロックを所定の厚さに切断し、パネル状にし、この半硬化状パネル３を図３に示したように同サイズの外型枠４内に設置し、さらに底板５を用いて図３に示したような断面のように、上面以外の面を固定する。その後、付与する補強リブに該当する凹凸面を有する押型６を使用して上面からプレスし、半硬化状パネルに模様を形成する。
【００１２】
この押型の凹凸面の最大深さｄ（ｍｍ）は、内部補強金網２のプレス面側のモルタルかぶりＭ（ｍｍ）により、（１）式で制限される。
０．７５Ｍ−５．０≦ｄ≦０．７５Ｍ−３．０        （１）
この深さの凹凸を有する押型でプレスすることにより、パネル内部の補強金網までの範囲にのみ高比重部を形成することができる。形成される高比重部は、プレスによって気泡がつぶされるているのみで、周囲とは気泡の有無以外は同一組成であり、かつ、周囲と一体化している。さらに、プレスによって、高比重部の補強リブと補強金網との密着性も増す。
【００１３】
以上のようにパネルに凹凸を付与した後、半硬化状の軽量気泡コンクリートパネルを、蒸気養生、オートクレーブ養生などの方法により硬化させ、本発明の軽量気泡コンクリートパネルを得る。
【００１４】
【発明の実施の形態】
【００１５】
【実施例】
以下に本発明の実施例を説明するが、本発明はこれらの実施例に限定されるものではない。
尚、実施例の曲げ強度試験は、スパン方向にリブをとり、スパン１００ｍｍで、ヘッドスピード１ｍｍ／ｍｉｎの２等分一点載荷で行った。
【００１６】
【実施例１】
珪石５３重量部、生石灰７．５重量部、セメント３７重量部、乾燥石膏２．５重量部、これら固形分１００に対し水７２重量部、アルミ粉末０．０６６重量部を含有する軽量気泡コンクリートモルタルを、あらかじめ１６０×１６０ｍｍのメタルラス網（目開き１６×３２ｍｍ、太さ０．８ｍｍ）を配置した型枠に注入し、養生後半硬化状の気泡性モルタルブロックを得た。このモルタルブロックをピアノ線で切断し、メタルラス網が中央に配置した（モルタルかぶり１８．５ｍｍ）３７×２００×２００ｍｍの試験体を得た。
【００１７】
この試験体を５０×２００×２００ｍｍの鋼製型枠内に設置し、押型を載せ、２ｋｇ／ｃｍ２の圧力で１０ｍｍプレスした。押型は高さ１０ｍｍ、幅１０ｍｍ長さ２００ｍｍで１／２テーパの直線状の山が１０ｍｍ間隔で３本付いており、硬質ウレタンゴム製を使用した。モルタル硬度は貫入硬度計（山中式土壌硬度計）で２０ポンドであった。
【００１８】
型から外し、オートクレーブ養生して得られたＡＬＣパネルの表面には亀裂などの発生はなく、その断面は、図１のように、模様凹部の内部のメタルラス網までのみが高比重部となった。
曲げ強度試験の結果を表１に示す。ここで、図３に示すように、押型の最大高さｄは、押型高さを示し、モルタルかぶりＭは、内部のメタルラスのプレス面側のモルタルのかぶりを示している。
【００１９】
【実施例２〜実施例４】
実施例１と同様な半硬化状の軽量気泡性モルタルブロックを用意し、内部のメタルラス網のプレス側のモルタルかぶりを１０．５ｍｍ、１３．５ｍｍ、１５．５ｍｍとして、各々に、４ｍｍ、６ｍｍ、８ｍｍの高さで実施例１と同様な幅、長さ、間隔、山数の押型を使用して各々４ｍｍ、６ｍｍ，８ｍｍプレスした。そしてその後、オートクレーブ養生し、パネルを得た。
【００２０】
各々のパネルの表面に亀裂の発生はなく、その断面は実施例１と同様に模様凹部内部のメタルラス網までのみが高比重となった。曲げ強度を表１に示す。
【００２１】
【実施例５】
実施例１と同様な組成の軽量気泡コンクリートモルタルをメタルラス網を設置した型枠に注入し、養生後半硬化状の気泡性モルタルブロックを得た。このモルタルブロックをピアノ線で切断し、メタルラス網が中央に配置した（モルタルかぶり２５．０ｍｍ）５０×２００×２００ｍｍの試験体を得た。
【００２２】
この試験体を７０×２００×２００ｍｍの鋼製型枠内に設置し、上方から高さ１５ｍｍ、幅１０ｍｍ、長さ２００ｍｍ、１／２テーパ、山間隔１０ｍｍ、山数２の実施例１と同様な形状の押型を載せ、２ｋｇ／ｃｍ２の圧力で１５ｍｍプレスした。化粧型は最大模様深さ１５ｍｍのレンガ調を使用した。
型枠から外しオートクレーブ養生したＡＬＣパネルには、割れ、剥離等は認められなかった。表面状態、断面構造も実施例１と同様であった。曲げ強度を表１に示す。
【００２３】
【比較例１】
実施例１と同様な軽量気泡モルタルをメタルラスを設置した型枠に注入し、養生後半硬化状の気泡性モルタルブロックを得た。このモルタルブロックをピアノ線で切断し、メタルラス網が中央に配置した（モルタルかぶり１８．５ｍｍ）の３７×２００×２００ｍｍの試験体を得た。
【００２４】
オートクレーブ養生後の曲げ試験の結果を表１に示す。
【００２５】
【比較例２】
実施例１と同様な半硬化状の軽量気泡性モルタルブロックを用意し、内部のメタルラス網のプレス側のモルタルかぶりを１８．５ｍｍとして、高さ４ｍｍで実施例１と同様な幅、長さ、間隔、山数の押型を使用して４ｍｍプレスした。そしてその後、オートクレーブ養生し、パネルを得た。曲げ試験の結果を表１に示す。
【００２６】
（削除）
【００２７】
【表１】
0003645022.tif 000002
【００２８】
【発明の効果】
本発明の軽量気泡コンクリートパネルは、良好なパネル切断性を有し、かつ、従来より高いパネル強度を有する。さらに、補強リブを模様の一部として使用することもできる。
【図面の簡単な説明】
【図１】  本発明の軽量気泡コンクリートパネルの一例を示す断面概略図。
【図２】  本発明の軽量気泡コンクリートパネルの一例を示す斜視概略図。
【図３】  本発明の軽量気泡コンクリートパネルの製造方法を示す正面断面図。
【符号の説明】
１  補強リブ
２  補強金網
３  半硬化状パネル
４  外型枠
５  底板
６  押型
【図１】
0003645022.tif 000003
【図２】
0003645022.tif 000004
【図３】
0003645022.tif 000005